(57)【要約】      （修正有）【課題】加飾シート製造時の（１）ブロッキング防止、（２）傷付防止、（３）印刷時、成型時の傷付防止、（４）トリミング時、（５）射出成型時の金型跡防止、（６）成型後加飾成型体が使用される迄の汚れ防止等の点から、成形後に剥離可能な加飾シート用保護フィルムを加飾シート上に設け、成形後に剥離して外観に優れた加飾シートの提供。【解決手段】少なくとも基材１１と粘着剤層１２とを有する加飾シート用保護フィルムであって、粘着剤層が、（メタ）アクリル系樹脂（ａ）と、アジリジン系硬化剤(ｂ)とを含有する組成物からなる加飾シート用保護フィルム。更に（メタ）アクリル樹脂の配合量１００重量部に対して、セルロースアセテート、セルロースアセテート・ブチレート及びセルロースアセテートプロピオネーから選ばれる少なくとも１種のセルロース（ｃ）を１〜６０重量部含有する加飾シート用保護フィルム【選択図】図１
2018070746.tif 000002
【特許請求の範囲】
【請求項１】
少なくとも基材と粘着剤層とを有する加飾シート用保護フィルムであって、粘着剤層が、（メタ）アクリル系樹脂（ａ）と、アジリジン系硬化剤(ｂ)とを含有する組成物からなることを特徴とする加飾シート用保護フィルム。
【請求項２】
粘着剤層が、（メタ）アクリル系樹脂（ａ）の配合量１００重量部に対して、アジリジン系硬化剤(ｂ)を０．１〜１５重量部含有する組成物からなることを特徴とする請求項１に記載の加飾シート用保護フィルム。
【請求項３】
粘着剤層が、（メタ）アクリル系樹脂（ａ）の配合量１００重量部に対して、セルロースアセテート、セルロースアセテートブチレート及びセルロースアセテートプロピオネートからなる群より選ばれる少なくとも１種のセルロース（ｃ）を１〜６０重量部含有する組成物からなることを特徴とする請求項１または２に記載の加飾シート用保護フィルム。
【請求項４】
基材が、ポリエチレンテレフタレート、ポリブチレンテレフタレート、ポリメチルペンテン、ウレタン、およびポリプロピレンから選ばれる1種、または２種以上の層を積層することを特徴とする請求項１〜３のいずれか１項に記載の加飾シート用保護フィルム。
【請求項５】
請求項１〜４のいずれか１項に記載の加飾シート用保護フィルムの粘着剤層の面に、加飾シートが積層されてなることを特徴する保護フィルム付加飾シート。
【発明の詳細な説明】
【技術分野】
【０００１】
本発明は、特定のアクリル系塗料から形成されるハードコート層を表面に有する加飾シートのハードコート表面を保護するための加飾シート用保護フィルムに関する。
【背景技術】
【０００２】
近年、スマートフォン等の携帯情報端末機器、ノート型パソコン、家電製品、自動車内外装部品などには樹脂成型品が多く用いられている。これらの樹脂成型品はプラスチック樹脂を成型後にその意匠性を高めるため、通常その表面には塗装や印刷等による加飾を施している。
【０００３】
従来から、意匠性付与のために、樹脂成型品の表面には着色塗料を塗装したり、印刷したりしてきた。また、傷や指紋からの表面保護のために、樹脂成型品の表面にはハードコート塗料をスプレー塗装したり、ディッピング塗装したりしてきた。しかし、このような従来の加飾方法は、意匠性の高い加飾を行うことが困難であり、また、生産性に難点がある等の理由により、これに代わる方法として、加飾シートを用いて、樹脂成型物の表面を加飾する方法が普及してきた。加飾シートとは、基材フィルム上に印刷や塗布により図柄や紫外線硬化や熱硬化によるハードコート層を設けたものである。
【０００４】
加飾シートを用いて成型体を得る方法としては、（１）予め成型された樹脂成型品を加飾の対象とし、前記樹脂成型品の表面に加飾シートを積層する方法や、（２）金型内にセットした加飾シートに加飾対象の射出成型用樹脂を射出し、樹脂成型品と加飾シートとを一体化する方法等がある。（２）の方法は、射出成型用樹脂の射出に先立ち、加飾シートを予備成型しておくこともできる。予備成型の手段には真空成型の他、機械的成型等が挙げられる。
【０００５】
これまで、様々な加飾シートが特許文献１〜６に提案されている。
特許文献１には、アクリル系樹脂からなる層と、脂肪族ポリカーボネート樹脂からなる層を積層した多層体が記載されている。特定の構造を有する脂肪族ポリカーボネート樹脂を用いることにより、透明性、耐熱性、耐衝撃性、耐ＵＶ変色性、表面硬度に優れた多層体が得られる旨記載されている。
【０００６】
特許文献２には、割れ難く、耐白化性に優れ、表面硬度が高く、成型が容易な樹脂フィルムとして、ポリカーボネート樹脂材料の層の少なくとも一方の面に、メタクリル樹脂（ガラス転移温度が前記ポリカーボネート樹脂材料のガラス転移温度と所定の関係にある）８５〜１００質量部及びアクリルゴム粒子０〜１５質量部を含有するメタクリル樹脂材料の層を積層してなる多層フィルムが開示されている。また、その多層フィルムを、家電製品の外装部材や自動車の内装部材などの表面加飾シートとして好適に用いる旨も開示されている。前記メタクリル樹脂としては、メタクリル酸メチルの重合体が好適であることが示唆されている。
【０００７】
特許文献３では、電離放射線硬化性を有するハードコート層用インキ組成物を用いて、
工程（１）射出成型金型内に、基材フィルムの片面に少なくとも離型層と、電離放射線硬化性を有するハードコート層用インキ組成物を塗工してなるハードコート層形成層とを順に有する加飾シートを配する工程、
工程（２）キャビティ内に溶融樹脂を射出し、冷却・固化して、樹脂成型体と加飾シートとを積層一体化させる射出工程、
工程（３）樹脂成型体と加飾シートとが一体化した成型体を金型から取り出す工程、
工程（４）成型体から加飾シートの基材フィルムを剥離する工程、
工程（５）酸素濃度２％以下の雰囲気下で前記成型体上に設けられたハードコート層形成層を硬化させるハードコート層形成工程、
の各工程を経て加飾成型品を製造する方法が開示されている。
【０００８】
特許文献４には、基材フィルム上に、樹脂を含有するハードコート層を設けてなる成型用積層ハードコートフィルムであって、前記積層ハードコートフィルムの２３℃、５０％ＲＨの雰囲気下における伸び率が１０％以上である成型用積層ハードコートフィルムが開示されている。ハードコート層に含まれる樹脂は活性エネルギー線硬化性樹脂を用いている。
【０００９】
特許文献５には、少なくともヒドロキシル基とカルボキシル基を有する重合体、ポリイソシアネート及び１分子中に３個以上のアクリロイル基またはメタクリロイル基を有するプレポリマーを含有する樹脂組成物を、剥離性気体フィルム上に塗布して得られる転写フィルムが記載されている（請求項１、５）。請求項２には、前記重合体が、ヒドロキシル基と不飽和二重結合を有する重合性単量体とカルボキシル基を有する不飽和二重結合を有する重合性単量体とを含む重合性単量体混合物を共重合させて得られる重合体である旨記載されており、請求項３には、前記重合体の水酸基価は５〜１００ｍｇＫＯＨ／ｇ、重量平均分子量は３０，０００〜３００，０００、ガラス転移温度は６０〜１８０℃である旨、記載されている。
【００１０】
特許文献６には、硬化樹脂層をトップコート層として有する一体成形可能な積層シートが開示されている（請求項１）。請求項２、３には、前記トップコート層の硬化樹脂層が、水酸基価が１０〜３００ｍｇＫＯＨ／ｇ、重量平均分子量が２，０００〜５０，０００、且つガラス転移温度（Ｔｇ）が８０℃以下である水酸基含有ビニル系共重合体と、ポリイソシアネート化合物とからなる樹脂組成物を硬化させて得られる樹脂層である旨、記載されている。
【００１１】
これらの加飾シートを成形加工中に保護するためのフィルムとしてはこれまで、ポリエチレンやポリプロピレンの単層または複層共押出しによる自己粘着フィルムが主流であった。
【００１２】
特許文献７には、プラスチックフィルムの片面に透明の保護樹脂層が積層された保護フィルムを１００〜１４０℃に加熱して圧空型に配置し、前記圧空型に組み合わせた圧空ボックス内に２００〜３００℃、８〜１５ＭＰａの加熱圧縮空気を吹き込んで前記保護フィルムを前記圧空型の型面に密着させることにより前記型面形状に賦形した賦形保護フィルムを得る保護フィルム賦形工程と、  前記賦形保護フィルムを前記保護樹脂層側が射出成形型の一方の型面を向くようにして前記射出成形型内に配置し、前記射出成形型内に基材用樹脂を射出して前記賦形保護フィルムの前記保護樹脂層とは反対側に基材を積層形成するフィルムインサート射出成形工程とにより、  前記賦形保護フィルムと前記基材が一体となった多層樹脂成形品を得ることを特徴とする多層樹脂成形品の製造方法が記載されている。
【００１３】
さらに、特許文献８には車体用及びその他の用途用の部品又はパネルの成形に有用な積層装飾フィルム製品において、
部品又はパネル用の外表面仕上げになり得る熱成形性装飾材料の層と、装飾材料に取り外し可能に固定され、続く成形操作の前及び該成形操作中、及び、その後除去されるまで前記装飾材料への損傷を制限することが出来る熱成形性プラスチックフィルムの第１保護層と、該熱成形性フィルムの第１保護層に取り外し可能に固定され、成形操作前に除去されるまで該第１保護層への損傷を制限することが出来る可撓性のプラスチックフィルムの第２保護層とを具備して成ることを特徴とする積層装飾フィルム製品が提案されている。
【００１４】
しかし、これらのフィルムには成形温度に耐えるほどの耐熱性がなく、成形温度で発泡したり、フィルムの収縮などにより剥がれを生じたりして、その発泡跡がハードコート表面に凹凸として残り表面を保護できなかった。たとえ賦型の際に保護フィルムにダメージがなくても、トリミングした後の射出工程で射出溶融樹脂の高熱により保護フィルムが発泡または溶融し、それが金型内の圧力で押されてハードコート表面に傷や発泡跡などの凹凸を生じ、ハードコートの外観を損ねるだけでなく、基材フィルムの溶融により金型に樹脂が融着して汚染する不具合があった。また、プレス成型においても金型表面に付着した異物がハードコート表面に押し付けられ凹凸を生じることがあった。
これらの加飾シートのハードコート層の表面に印刷、真空成型、トリミング、射出成型またはプレス成型の全行程で貼り付けたままで、ハードコート表面のトリミングによるバリやインキ片等の異物の混入によって生ずる凹凸を防止できる耐熱性、成型性に優れた加飾シート用保護フィルムが求められている。
【先行技術文献】
【特許文献】
【００１５】
【特許文献１】特開２０１１−１６１８７１号公報
【特許文献２】特開２０１０−１２５６４５号公報
【特許文献３】特開２０１１−１６１６９２号公報
【特許文献４】特開２０１２−２１０７５５号公報
【特許文献５】特開２０１０−１２６６３３号公報
【特許文献６】特開２００２−３４７１７９号公報
【特許文献７】特開２００７−３３１１８５号公報
【特許文献８】ＷＯ９７／４８７７６号公報
【発明の概要】
【発明が解決しようとする課題】
【００１６】
加飾シート製造時の（１）ブロッキング防止、（２）傷付防止、（３）印刷時、成型時の傷付防止、（４）トリミング時、（５）射出成型時の金型跡防止、（６）成型後加飾成型体が使用に供されるまでの汚れ防止等の点から、成形後に剥離可能な加飾シート用保護フィルムを加飾シート上に設け、成形後に剥離することにより外観に優れた加飾シートを得ることを目的とする。
【課題を解決するための手段】
【００１７】
本発明者らは前記の課題を解決するため、鋭意検討の結果、特定の加飾シート用保護フィルムが前記課題を解決するものであることを見出し、本発明を完成させるに至った。
すなわち、本発明は、少なくとも基材と粘着剤層とを有する加飾シート用保護フィルムであって、粘着剤層が、（メタ）アクリル系樹脂（ａ）と、アジリジン系硬化剤(ｂ)とを含有する組成物からなることを特徴とする加飾シート用保護フィルムに関する。
【００１８】
また、本発明は、粘着剤層が、（メタ）アクリル系樹脂（ａ）の配合量１００重量部に対して、アジリジン系硬化剤(ｂ)を０．１〜１５重量部含有する組成物からなることを特徴とする前記の加飾シート用保護フィルムに関する。
【００１９】
また、本発明は、粘着剤層Ｂが、（メタ）アクリル系樹脂（ａ）の配合量１００重量部に対して、セルロースアセテート、セルロースアセテートブチレート及びセルロースアセテートプロピオネートからなる群より選ばれる少なくとも１種のセルロース（ｃ）を１〜６０重量部含有する組成物からなることを特徴とする前記の加飾シート用保護フィルム。
【００２０】
また、本発明は、基材が、ポリエチレンテレフタレート、ポリブチレンテレフタレート、ポリメチルペンテン、ウレタン、ポリプロピレンから選ばれる1種、または２種以上を積層することを特徴とする前記の加飾シート用保護フィルムに関する。
【００２１】
また、本発明は、前記の加飾シート用保護フィルムの粘着剤層の面に、加飾シートが積層されてなることを特徴する保護フィルム付加飾シートに関する。
【発明の効果】
【００２２】
本発明により、加飾シートのハードコート表面に傷や凹凸がない、外観に優れた加飾成型品を提供することが出来る。
【図面の簡単な説明】
【００２３】
【図１】本発明の加飾シート用保護フィルムの構成例を示す模式的断面図。
【図２】本発明の加飾シート用保護フィルムの構成例を示す模式的断面図。
【図３】本発明の加飾シート用保護フィルムの構成例を示す模式的断面図。
【図４】本発明の加飾シート用保護フィルムの構成例を示す模式的断面図。
【図１１】本発明の加飾シートの構成例を示す模式的断面図。
【図１２】本発明の加飾シートの構成例を示す模式的断面図。
【図１３】本発明の加飾シートの構成例を示す模式的断面図。
【図１４】本発明の加飾シートの構成例を示す模式的断面図。
【図１５】本発明の加飾シートの構成例を示す模式的断面図。
【図１６】本発明の加飾シートの構成例を示す模式的断面図。
【図１７】本発明の加飾シートの構成例を示す模式的断面図。
【発明を実施するための形態】
【００２４】
以下に加飾シート用保護フィルムの詳細について述べる。
【００２５】
［加飾シート用保護フィルム］
本発明の加飾シート用保護フィルムは少なくとも基材と粘着剤層からなり、粘着剤に使用される樹脂は、粘着剤の主たる構成成分であり、（メタ）アクリル系樹脂（ａ）を使用することができる。
【００２６】
（（メタ）アクリル系樹脂（ａ））
本発明で使用される樹脂のうち、（メタ）アクリル系樹脂は（メタ）アクリル酸、イタコン酸、（無水）マレイン酸、（無水）フマル酸、クロトン酸等のカルボキシル基もしくはその無水物を有する重合性モノマー、アルキル（メタ）アクリレート[ メチル（メタ）アクリレート、エチル（メタ）アクリレート、ブチル（メタ）アクリレート、２−エチルヘキシル（メタ）アクリレート、イソオクチル（メタ）アクリレート、ラウリル（メタ）アクリレート等] 、２−ヒドロキシエチル（メタ）アクリレート等のモノ（メタ）アクリレート、ジエチレングリコールジ（メタ）アクリレート、ヘキサンジオール（メタ）アクリレート等のジ（メタ）アクリレート、ペンタエリスリトールトリ（メタ）アクリレート等のトリ（メタ）アクリレート、（メタ）アクリルアミド、Ｎ，Ｎ−ジメチル（メタ）アクリルアミド等の（メタ）アクリルアミドなど、（メタ）アクリル系モノマーから選択されたモノマーのホモポリマー、並びに２種以上選択するコポリマー、ターポリマー等の多元ポリマーがある。
更に、前記(メタ) アクリル系モノマーと酢酸ビニル、Ｎ−ビニルピロリドン、Ｎ−ビニルピペリドン、Ｎ−ビニルカプロラクタム、スチレン等の(メタ) アクリル系モノマー以外のビニル化合物とのコポリマーが挙げられる。
【００２７】
これらは、有機過酸化物系重合開始剤や、アゾ系重合開始剤などのラジカル重合開始剤などを用いて、４０〜１００℃の温度下、２〜８時間反応させて得られ、重量平均分子量（Ｍｗ）が１０万から１００万のものを好適に用いることができる。
【００２８】
（アジリジン系硬化剤（ｂ））
本発明の粘着剤層に用いる硬化剤は、カルボキシル基と反応し得る官能基を有する化合物を用いる。この場合架橋剤として、例えば、ビスアミド系架橋剤（例えば、１，１’−イソフタロイル−ビス（２−メチルアジリジン））、アジリジン系架橋剤（例えば、日本触媒製ケミタイトＰＺ３３、アビシア製ＮｅｏＣｒｙｌ  ＣＸ−１００）、カルボジイミド系架橋剤（例えば、日清紡製カルボジライトＶ−０３，Ｖ−０５，Ｖ−０７）、エポキシ系架橋剤（例えば綜研化学製Ｅ−ＡＸ，Ｅ−５ＸＭ，Ｅ５Ｃ）、イソシアネート系架橋剤（例えば、日本ポリウレタン製コロネートＬ、コロネートＨＫ、バイエル社製デスモジュールＨ、デスモジュールＷ、デスモジュールＩ）等を用いることができるが、特にアジリジン系硬化剤を含有することを特徴とする。
【００２９】
本発明で使用されるアジリジン系硬化剤としては、分子内に少なくとも２個以上のアジリジン基（アジリジニル基）を含有する化合物であれば特に限定されず、例えば、トリメチロールプロパン−トリス［３−（１−アジリジニル）プロピオネート］、トリメチロールプロパン−トリス［３−（１−アジリジニル）ブチレート］、トリメチロールプロパン−トリス［３−（１−（２−メチル）アジリジニル）プロピオネート］、トリメチロールプロパン−トリス［３−（１−アジリジニル）−２−メチルプロピオネート］、ペンタエリスリトール−トリス［３−（１−アジリジニル）プロピオネート］、ペンタエリスリトール−テトラ［３−（１−アジリジニル）プロピオネート］、トリス（１−（２−メチル）アジリジニル）フォスフォンオキサイド、トリス−２，４，６−（１−アジリジニル）−１，３，５−トリアジン、エチレングリコール−ビス［３−（１−アジリジニル）プロピオネート］、ポリエチレングリコール−ビス［３−（１−アジリジニル）プロピオネート］、プロピレングリコール−ビス［３−（１−アジリジニル）プロピオネート］、ポリプロピレングリコール−ビス［３−（１−アジリジニル）プロピオネート］、テトラメチレングリコール−ビス［３−（１−アジリジニル）プロピオネート］、ポリテトラメチレングリコール−ビス［３−（１−アジリジニル）プロピオネート］、Ｎ，Ｎ’−テトラメチレンビスエチレン尿素、Ｎ，Ｎ’−ヘキサメチレンビスエチレン尿素、Ｎ，Ｎ’−フェニレンビスエチレン尿素、Ｎ，Ｎ’−トルイレンビスエチレン尿素、Ｎ，Ｎ’−ジフェニル−４，４’−ビスエチレン尿素、３，３’−ジメチルジフェニル−４，４’−ビスエチレン尿素、ジフェニルメタンＰ，Ｐ−ビスエチレン尿素、Ｎ，Ｎ’−ヘキサメチレン−１，６−ビス（１−アジリジンカルボキシアミド）、ビス［１−（２−エチル）アジリジニル］ベンゼン−１，３−カルボン酸アミド等が挙げられ、これらは単独または２種以上を組み合わせて用いることができる。これらの中でも、トリメチロールプロパン−トリス［３−（１−アジリジニル）プロピオネート］、トリメチロールプロパン−トリス［３−（１−アジリジニル）ブチレート］、トリメチロールプロパン−トリス［３−（１−（２−メチル）アジリジニル）プロピオネート］、トリメチロールプロパン−トリス［３−（１−アジリジニル）−２−メチルプロピオネート］、ペンタエリスリトール−トリス［３−（１−アジリジニル）プロピオネート］、ペンタエリスリトール−テトラ［３−（１−アジリジニル）プロピオネート］などのようなアジリジニル基を３個またはそれ以上有するポリアジリジンが好ましく使用される。また、多官能性アジリジン化合物として、アジリジニル基と反応可能な官能基を２個以上有するポリエステルおよびポリカーボネートから選ばれる少なくとも１種とアジリジニル基を２個以上有するアジリジン化合物とを反応させてなる、アジリジンプレポリマーを用いてもよい。更に、樹脂（ａ）が水酸基を有する場合、イソシアネート架橋剤を併用することもできるが、耐熱性は低下する。
【００３０】
硬化剤は、樹脂（ａ）１００重量部に対して０．１〜１５重量部含有することが好ましく、樹脂（ａ）中の官能基１モルに対し、１．１モル以下、好ましくは０．０１〜０．８モルの範囲が物性とのバランスから好ましい。粘着力を小さくしたい場合には硬化剤を多く、また粘着力を大きくしたい場合に硬化剤を少なく配合することができる。
【００３１】
（セルロースｃ）
本発明に使用される粘着剤には、セルロースを使用することができる。
本発明の粘着剤に使用できるセルロース（ｃ）は、セルロースアセテート、セルロースアセテートブチレート（以下、ＣＡＢともいう）、セルロースアセテートプロピオネート（以下、ＣＡＰともいう）のいずれかであり、ＣＡＢ、ＣＡＰが好ましく、２種以上を併用することもできる。
尚、セルロースとして、ニトロセルロース（以下、ＮＣともいう）やエチルセルロース等の使用も剥離速度依存性を小さくする効果は期待できるが、前記したように１６０℃以上の温度をかけると、黄変したり、一部分解したり、凝集破壊を起こしたりして、再剥離性を落とすなど、耐熱性に難点がある。
【００３２】
本発明に使用される粘着剤は、樹脂（ａ）１００重量部に対し、上記セルロース（ｃ）を１〜６０重量部含有させることが出来、１０〜５０重量部含有することが好ましい。
セルロース（ｃ）が１重量部未満では、高速剥離時の剥離力が著しく大きくなり、保護フィルムなどを剥離する際の作業性が低下する。一方、セルロース（ｃ）が６０重量部を越えると、剥離力自体は剥離速度の影響を受けにくくなるが、粘着剤層自体が硬くなりすぎ、粘着剤としての性能確保が難しい。
【００３３】
樹脂（ａ）１００重量部に対し、上記セルロース（ｂ）を１〜６０重量部含有すれば、剥離力が剥離速度の影響を受けにくくなる。
また、低速剥離時の剥離力は、１０〜１０００ｍＮ／２５ｍｍの範囲であることが好ましい。
【００３４】
（有機溶剤）
本発明に使用される粘着剤は、再剥離性粘着剤であり、溶剤型、即ち有機溶剤可溶型であり、有機溶剤を含有するものである。有機溶剤としては種々のものを用いることができる。例えば、トルエン、酢酸エチルを主体とし、メチルエチルケトン、アセトン、イソプロピルアルコール、エタノール、メタノール、ゴム揮発油、ヘキサン、ヘプタン、酢酸ブチルなどを適宜使用できる。
【００３５】
この他、一般的に粘着剤に使用される粘着付与樹脂、可塑剤、増粘剤、酸化防止剤、紫外線吸収剤、各種安定剤、ぬれ剤、難燃剤、各種薬剤等の添加剤の他、硬化剤、硬化促進剤なども併用することができる。
【００３６】
粘着付与剤の例としては、テルペン樹脂、脂肪族系石油樹脂、芳香族系石油樹脂、クマロン−インデン樹脂、スチレン系樹脂、フェノール樹脂、テルペン−フェノール樹脂、ロジン誘導体（ロジン、重合ロジン、水添ロジンおよびそれらのグリセリン、ペンタエリスリトール等とのエステル、樹脂酸ダイマー等）など既存の全てのものが使用可能である。可塑剤としては、フタル酸エステル類、リン酸エステル類など公知のものが使用できる。
【００３７】
（粘着剤層）
粘着剤層は、上記した溶剤に溶解した粘着剤から形成される粘着剤層が保護フィルムの基材の片面に均一に設けられたものであり、種々の製造方法でつくられる。
例えば、剥離処理をした紙製セパレーターやポリラミグラシン紙セパレーター、剥離処理をしたポリエチレンテレフタレート（ＰＥＴ）セパレーター、剥離処理をしたポリオレフィンセパレーター等のフィルムセパレーターに、ロールコーター、コンマコーター、ナイフコーター、リップコーター、カーテンコーター、グラビアコーター、スピンコーター、シルクスクリーン塗工機等、既知の塗工機を用いて粘着剤を塗工し、乾燥し、粘着剤層を形成し、次いで粘着剤層に保護フィルムの基材をロールラミネートで貼り付ける。
もしくは、保護フィルム基材が溶剤で膨潤あるいは溶解することや乾燥温度で収縮する等の懸念がなければ保護フィルム用基材に粘着剤を塗工し、剥離性基材をロールラミネートで貼り付けても差し支えない。
以上の様に作成した加飾シート用保護フィルムから剥離処理した基材を剥離した後加飾シート上のハードコート表面にロールラミネートする。
さらに、硬化したハードコート層に直接粘着剤を塗工し、保護フィルム用の基材をロールラミネートしても差し支えない。
【００３８】
粘着剤層の厚みは乾燥膜厚で１〜１００μmの範囲で粘着力、保持力、再剥離性を鑑みて適宜設定すればよく、より好ましくは５〜５０μmの範囲が耐熱性、粘着力、保持力、再剥離性、溶剤の乾燥性の点から望ましい。５μm以下では粘着力が弱く、成形途中で剥がれを生じる可能性があり、５０μm以上では再剥離性が低下する可能性がある。
【００３９】
（基材）
加飾シート用保護フィルムの基材としては、加飾シートを印刷、成型する際に外観変化がなく、かつ寸法変化が小さい基材が好ましく、また真空成型、圧空成型、真空圧空成型における成形加工出来るものが好ましい。更に射出成形時にトリミングした際に発生するバリ（加飾シートの破片）やインキ片（インキが乾燥してできた膜の破片）が、表面に付着した時に、加飾シートのハードコート層とは反対側の成型樹脂の背面に射出される溶融樹脂の圧力（金型内圧力）を緩和し、吸収する性質を持つことが好ましい。また、ハードコートの平滑性を保持するために、ハードコート面と接する基材面は平滑性の高いことが好ましい。
基材はポリエチレンテレフタレート、ポリブチレンテレフタレート、ポリメチルペンテン、ウレタン、およびポリプロピレンから選ばれる1種、または２種以上を積層することによって得られるが、この組み合わせは成形温度、加飾シートを形成する成型用プラスチック基材の成型温度（賦型、射出成型）によって変更することが可能であり、２層以上積層する場合はドライラミネート接着剤、粘着剤、ホットメルト接着剤等を２層間に設ければよく、基材が熱可塑性の樹脂であれば加熱ラミネートにより積層されても良い。
【００４０】
この２層間に（メタ）アクリル系樹脂（ａ）と、アジリジン系硬化剤(ｂ)とを含有する組成物を用いるならば、保護フィルムを積層した構成も可能であり、射出成型前に第一の保護フィルムを剥がし、射出成型後にハードコート表面に設けられた第二の保護フィルムを剥がすこともできる。これにより、トリミング時に付着したインキ膜や成型フィルムの破片等を効率よく除去することができる。
【００４１】
さらに、ハードコート表面にはハードコートを塗工する際にブロッキング防止のためにブロッキング防止用保護フィルムを貼り付けることがあるが、本発明の加飾シート用保護フィルムはそのブロッキング防止用保護フィルムの上に設けることもできる。その場合、射出成形後に加飾シート用保護フィルムとブロッキング防止用保護フィルムを両方とも剥がして加飾成型体とする。
【００４２】
次に加飾シート用保護フィルムの基材として用いるプラスチックフィルムについて述べる。
ポリエチレンテレフタレートフィルムは結晶性の通常のＰＥＴ（ＰＥＴ：ポリエチレンテレフタレートの略）の他にＡ−ＰＥＴ、ＰＥＴＧと呼ばれる非晶性ものがあるが、特に望ましくは易成型ＰＥＴと呼ばれる成型性を付与したものが望ましく、例えば帝人製テフレックスＦＴ、ＦＴ３、ＦＷ２、あるいは東レ製ルミラー易成型タイプ等を用いることができ、厚みは１６〜５０μｍのものが好ましい。
【００４３】
ポリブチレンテレフタレートはテレフタル酸（ＴＰＡ）と１，４−ブタンジオール（１，４−ＢＧ）を重縮合させて得られるポリエステル樹脂であり、ＰＥＴほどの耐熱性はないが、流動性も良好で成形性にも優れる。市販品としては例えば、三菱エンジニアリングプラスチックス株式会社のノバデュランを用いることが出来る。厚みは１６〜５０μｍのものが好ましい。
【００４４】
ポリメチルペンテンは、耐熱性のオレフィンフィルムであり、主にポリ−４−メチルペンテン−１の単層押出、または複層押出フィルムである。市販品としては三井化学東セロのオピュランＸ−４４Ｂ、Ｘ−８８Ｂ、Ｘ―８８ＢＭＴ４、ＣＲ１０１２、ＣＲ１０１２ＭＴ４、ＣＲ１０４０、ＣＲ２０３１ＭＴ４等がある。これらポリメチルペンテンフィルムは耐熱性が高く、成型性もあり、ガス透過性もあるため発泡しにくく、好適に用いることが出来る。
【００４５】
ウレタンフィルムは熱可塑性のフィルムを用いることが出来る。ウレタンの耐熱性は余り高くないが、加熱時の外観変化が少なく、伸長性があり、成型にも追随するため用いることが出来る。硬度が「ＪＩＳ  Ｋ６２５３」に準拠した「タイプＡ」の硬度が９０Ａ以上のものが望ましく、硬度が低いと射出成型時に金型に貼り付いて金型を汚す等のトラブルを生じる。
【００４６】
ポリプロピレンフィルムは２軸延伸ポリプロピレンフィルム（ＯＰＰ）または無延伸ポリプロピレンフィルム(ＣＰＰ)が耐熱性、寸法安定性の面から望ましく、表面平滑性も高く出来るため好適に用いることが出来る。市販品としては王子エフテック製のＦＧ２０１、Ｅ−２０１Ｆ等の平滑性の高いＯＰＰ、三井化学東セロのＣＰグレード（ＣＰＰ）等を用いることが出来る。
【００４７】
基材の厚みは層厚で３０〜１０００μｍの範囲で適宜設定すればよく、より望ましくは１００〜３００μｍが成形性、耐熱性の点から望ましい。３００μｍ以上になると射出成形時の粘着剤が金型表面で冷却されにくくなり粘着剤の耐熱性が厳しくなることや成型フィルムに反りを生ずる等の不具合が出やすい。
【００４８】
（加飾シート用保護フィルムの形成）
加飾シート用保護フィルムは上記加飾シート上に常温ロールラミネート・熱ロールラミネートまたはコーティング等で設けることによって形成することが出来る。
・加飾シート用保護フィルム態様
加飾シート用保護フィルムには以下態様がある。
図１に、基材１１と粘着剤層１２の２層構成からなる保護フィルム１０１を示す。
図２に２種類の基材１１ａと基材１１ｂを粘着剤１２ａにより接着した構成からなる保護フィルム１０２
図３に２種類の基材１１ａと基材１１ｂを接着剤１３により接着した構成からなる保護フィルム１０３
図４に２種類の基材２種類１１ａと１１ｂを共押出しまたは加熱ラミネートにより接着した基材層と粘着剤層１２の構成からなる保護フィルム１０４。
・加飾シート用保護フィルムの製法
加飾シート用保護フィルムは以下の製法により加飾シート上に設けることが出来る。
１）剥離処理をされたフィルムに粘着剤溶液を塗工し、８０〜１００℃で熱風乾燥した後、基材フィルムとラミネートし、１週間室温〜１００℃でエージングさせる。その後剥離フィルムを剥離して、加飾シートのハードコート層にラミネートすることによって貼り付ける。
２）加飾シートのハードコート層もしくはハードコート層の上に張り付けられたブロッキング防止フィルム上に粘着剤溶液を塗工し、８０〜１００℃で熱風乾燥した後保護フィルムの基材フィルムをラミネートし、１週間室温〜１００℃でエージングさせる。
３）基材フィルム上に粘着剤溶液を塗工し、８０〜１００℃で熱風乾燥した後加飾シートのハードコート層もしくはハードコート層の上に張り付けられたブロッキング防止フィルム上にラミネートし、１週間室温〜１００℃でエージングさせる。
以上の製法に限定されるものではないが、最後、保護フィルムとしてハードコート層から粘着剤を残さずきれいに剥がすためには１）の製法が望ましい。
【００４９】
［加飾シート］
次に加飾シート用保護フィルムを貼り付ける加飾シートについて述べる。
（ハードコート層）
加飾シートのハードコート層形成用組成物は、基本的にはこの種のインサート成形用フィルムにおいて従来から公知の組成物を特に制限無く使用することができ、典型的には、紫外線硬化型樹脂（ｄ）と光重合開始剤（e）とを含有してなる紫外線硬化タイプのものと熱硬化樹脂（ｆ）と硬化剤（ｇ）による熱硬化タイプに分類される。
【００５０】
(紫外線硬化タイプのハードコート層) 
紫外線硬化タイプの紫外線硬化型樹脂（ｄ）としては、例えば、ウレタン（メタ）アクリレート（オリゴマー）、エポキシ（メタ）アクリレート（オリゴマー）、ポリエステル（メタ）アクリレート（オリゴマー）、ポリエーテル（メタ）アクリレート（オリゴマー）、（メタ）アクリレート（オリゴマー）等からなる群から選ばれる１種又は２種以上を使用できる。
【００５１】
光重合開始剤（e）は、紫外線（ＵＶ）によりハードコート層形成用組成物を硬化させて塗膜を形成する際の、重合開始剤として用いられる。光重合開始剤（e）としては、紫外線照射により重合を開始するものであれば特に限定されず、公知の化合物を使用できる。例えば、１−ヒドロキシシクロへキシルフェニルケトン、２−ヒドロキシ−２−メチル−１−フェニルプロパン−１−オン、２−メチル−１−［４−（メチルチオ）フェニル］−２−モルフェリノプロパン−１−オン、１−［４−（２−ヒドロキシエトキシ）フェニル］−２−ヒドロキシ−２−メチル−１−プロパン−１−オン等のアセトフェノン系重合開始剤、ベンゾイン、２，２−ジメトキシ１，２−ジフェニルエタン−１−オン等のベンゾイン系重合開始剤、ベンゾフェノン、［４−（メチルフェニルチオ）フェニル］フェニルメタノン、４−ヒドロキシベンゾフェノン、４−フェニルベンゾフェノン、３，３’，４，４’−テトラ（ｔ−ブチルパーオキシカルボニル）ベンゾフェノン等のベンゾフェノン系重合開始剤、２−クロロチオキサントン、２，４−ジエチルチオキサントン等のチオキサントン系重合開始剤等が挙げられる。これら光重合開始剤（e）は、１種のみを使用しても良いし、２種以上を混用することもできる。
（熱硬化タイプ）
熱硬化タイプのハードコート層は、一般には水酸基を有するアクリル系共重合体（ｆ）とイソシアネート系硬化剤（ｇ）を含む塗料を塗工して硬化させることにより得る。これにより、熱可塑性のアクリル系樹脂を溶融押出しにより得られるアクリル系樹脂フィルムでは得られない、成型性と表面硬度を両立できる。また、ＵＶ硬化型アクリル系樹脂フィルムでは得られない耐光性を確保することができる。
【００５２】
＜水酸基を有するアクリル系共重合体（ｆ）＞
水酸基を有するアクリル系共重合体（ｆ）は、水酸基を有するモノマーと水酸基を有さない他のモノマーとを共重合することにより得られる。即ち、アクリル共重合体（ｆ）は、水酸基を有するモノマー由来のユニットと他のモノマー由来のユニットからなるとの共重合体である。
【００５３】
水酸基を有するアクリル系共重合体（ｆ）の重合に供され、前記アクリル系共重合体（ｆ）を構成することとなる水酸基を有するモノマー１００ｍｏｌ％のうち、１つの水酸基を持つモノマーの含有率は５０ｍｏｌ％以上とする。モノマー仕込み比は、ポリマーの組成比とほぼ等しくなるので、実質上、アクリル共重合体（ｆ）を構成する水酸基を有するモノマー由来のユニット１００ｍｏｌ％中、１つの水酸基を持つモノマー由来のユニットの含有率が５０ｍｏｌ％以上となる。
【００５４】
１つの水酸基を持つモノマーを用いることにより、水酸基を導入したアクリル系共重合体（ｆ）をイソシアネート硬化剤（ｇ）と硬化させた場合、ハードコート層の層内での架橋がより均一となる。２つ以上の水酸基を持つモノマーの利用により水酸基を導入した共重合体は、共重合体の１つの側鎖に複数の水酸基を持つために、イソシアネート系硬化剤（ｇ）との硬化反応が１つの側鎖内で生じる可能性がある。従って、１つの側鎖に１つの水酸基を持つ共重合体の利用による分子間架橋の場合よりも、硬化塗膜の耐摩耗性や耐薬品性が劣る。
【００５５】
１つの水酸基を持つモノマーとしては、例えば、ヒドロキシアルキル（メタ）アクリレートや前記ヒドロキシアルキル（メタ）アクリレートにε−カプロラクトンが付加した化合物などが挙げられ、ヒドロキシアルキル（メタ）アクリレートが好ましい。
【００５６】
ヒドロキシアルキル（メタ）アクリレートの具体例としては、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレートなどのアルキル基の炭素数が１〜４のヒドロキシアルキル（メタ）アクリレートが挙げられる。
ヒドロキシアルキル（メタ）アクリレートにε−カプロラクトン付加した化合物の具体例としては、２−ヒドロキシエチル（メタ）アクリレートのε−カプロラクトン１モル付加物、２−ヒドロキシエチル（メタ）アクリレートのε−カプロラクトン２モル付加物、２−ヒドロキシエチル（メタ）アクリレートのε−カプロラクトン３モル付加物などの炭素数が１〜４のヒドロキシアルキル（メタ）アクリレートのε−カプロラクトン付加物などが挙げられる。これらの水酸基含有モノマーは、それぞれ単独で用いてもよく、併用してもよい。
【００５７】
２つ以上の水酸基を持つモノマーとしては、例えば、１，１−ジヒドロキシメチル（メタ）アクリレート、１，２−ジヒドロキシエチル（メタ）アクリレート、２，２−ジヒドロキシエチル（メタ）アクリレート、２，３−ジヒドロキシプロピル（メタ）アクリレートや、一分子中にエポキシ基を有する（メタ）アクリロイル系モノマーに、エポキシ基と反応し得る官能基を一分子中に１個及び水酸基を有する化合物もしくは水を反応させ、エポキシ基の開環により得られるモノマーなどが挙げられる。これらの水酸基含有モノマーは、それぞれ単独で用いてもよく、併用してもよい。
【００５８】
アクリル系共重合体（Ａ）の水酸基価は５〜２１０ｍｇＫＯＨ／ｇであることが好ましい。アクリル系共重合体（Ａ）の水酸基価が５ｍｇＫＯＨ／ｇ以上であることで、硬化膜の耐久性が確保でき、また、２１０ｍｇＫＯＨ／ｇ以下であることで、硬化膜の成型性が確保できる。基材との密着性の観点から、例えば、ポリカーボネート系基材上にアクリル系共重合体からなる塗料を塗工し積層させる場合は、アクリル系共重合体（Ａ）の水酸基価は、５０ｍｇＫＯＨ/ｇ以下であることが好ましい。水酸基価が５０ｍｇＫＯＨ/ｇであることでハードコート層とポリカーボネート系基材層とが良好に密着する。また、その他の基材を用いる際は、１５０ｍｇＫＯＨ/ｇ以下であることがより好ましい。後述するようにハードコート層を単離（キャストフィルムという）し、接着剤を用いて基材層と貼り合わせる場合、膜強度の観点から、水酸基は５０ｍｇＫＯＨ/ｇ以上であることが好ましく、さらには、７０ｍｇＫＯＨ/ｇ以上であることがより好ましい。
【００５９】
水酸基を有しない他のアクリル系モノマーとしては、次に示すような種々のモノマーを挙げることができる。アルキル（メタ）アクリレートとしては、例えば、メチル（メタ）アクリレート、エチル（メタ）アクリレート、ｎ−プロピル（メタ）アクリレート、ｎ−ブチル（メタ）アクリレート、イソブチル（ メタ）アクリレート、ｓｅｃ−ブチル（メタ）アクリレート、ｔｅｒｔ−ブチル（メタ）アクリレート、イソアミル（メタ）アクリレート、２−エチルへキシル（メタ）アクリレート、イソノニル（メタ）アクリレート、イソデシル（メタ）アクリレート、ラウリル（メタ）アクリレート、ステアリル（メタ）アクリレート、ｔｅｒｔ−ブチルヘキシル（メタ）アクリレートなどのアルキル（メタ）アクリレート、２−アセトアセトキシエチル（メタ）アクリレート、フェノキシエチル（メタ）アクリレートなどが挙げられる。
【００６０】
脂環式炭化水素基を有するモノマーとしては、シクロペンチル（メタ）アクリレート、シクロヘキシル（メタ）アクリレート、メチルシクロヘキシル（メタ）アクリレート、シクロドデシル（メタ）アクリレート、 ボルニル（メタ）アクリレート、イソボルニル（メタ）アクリレート、ジシクロペンテニル（メタ）アクリレート、ジシクロペンタニル（メタ）アクリレートなどが挙げられる。
【００６１】
エポキシ基を有するモノマーとしては、グリシジル（メタ）アクリレート、α−メチルグリシジルアクリレート、α−メチルグリシジルメタクリレート、３，４−エポキシシクロヘキシルメチルアクリレート、３，４−エポキシシクロヘキシルメチルメタクリレートなどが挙げられる。
【００６２】
水酸基を有するアクリル系共重合体（ｆ）は、前記した種々のモノマーのうち、メタクリレート系のモノマーを重合してなるものであることが好ましい。
【００６３】
モノマーを重合させる方法としては、例えば、溶液重合法、塊状重合法、懸濁重合法、乳化重合法などが挙げられる。これらの重合方法のなかでは、得られる反応混合物をそのまま使用することができることから、溶液重合法が好ましい。
【００６４】
以下に、モノマーを溶液重合させることによって水酸基を有するアクリル系共重合体（ｆ）を調製する場合の一実施態様について説明する。
【００６５】
モノマーを溶液重合させる際に用いられる溶媒としては、例えば、トルエン、キシレンなどの芳香族系溶媒；ｎ−ブチルアルコール、プロピレングリコールモノメチルエーテル、ダイアセトンアルコール、エチルセロソルブなどのアルコール系溶媒； 酢酸エチル、酢酸ブチル、セロソルブアセテートなどのエステル系溶媒；メチルエチルケトン、メチルイソブチルケトン、シクロヘキサノンなどのケトン系溶媒；ジメチルホルムアミドなどが挙げられる。溶媒の量は、単量体混合物の濃度、目的とするアクリル系共重合体の分子量などに応じて適宜決定することが好ましい。
【００６６】
重合開始剤としては、例えば、２，２'−アゾビス−（２−メチルブチロニトリル）、ｔｅｒｔ−ブチルパーオキシ−２−エチルヘキサノエート、２，２'−アゾビスイソブチロニトリル、ベンゾイルパーオキサイド、ジ−ｔｅｒｔ−ブチルパーオキサイドなどが挙げられる。重合開始剤の量はモノマー混合物１００質量部あたり、通常、好ましくは０．０１〜３０質量部、より好ましくは０．０５〜１０質量部である。質量平均分子量（Ｍｗ）を１００，０００以上とする場合には、重合開始剤の量は０．０５〜０．１質量部とすることが好ましい。
【００６７】
モノマーを重合させる際の重合温度は、通常、好ましくは４０〜２００℃ 、より好ましくは４０〜１６０℃である。質量平均分子量（Ｍｗ）を１００，０００以上とする場合には、重合温度は９０℃以下が好ましい。
【００６８】
モノマーの重合時間は、重合温度、モノマー混合物の組成、重合開始剤の種類およびその量などによって異なるので一概には決定することができないため、それらに応じて適宜決定することが好ましい。
【００６９】
アクリル系共重合体（ｆ）は、酸価を有していてもよい。酸価を有することで、水酸基とイソシアネートとの反応が促進されるため、耐久性が高い硬化膜を得ることができる。酸価を付与する場合、アクリル系共重合体（ｆ）の酸価は２０ｍｇＫＯＨ／ｇ以下であることが好ましい。酸価が２０ｍｇＫＯＨ／ｇ以下であることで、成型性を損なうことなく耐久性を付与することができる。酸価は１５ｍｇＫＯＨ／ｇ以下であることがより好ましい。
アクリル系共重合体（ｆ）に酸価を付与する方法としては、酸価を有するモノマーと他のモノマーとを共重合することにより得られる。酸価を有するモノマーとしては、（メタ）アクリル酸、無水マレイン酸、２−（メタ）アクリロイロキシエチル−コハク酸、２−（メタ）アクリロイロキシエチル−ヘキサヒドロフタル酸、２−（メタ）アクリロイロキシエチル−フタル酸、２−（メタ）アクリロイロキシエチルアシッドフォスフェートなどが上げられ、中でも（メタ）アクリル酸を用いることが好ましい。
【００７０】
アクリル系共重合体（ｆ）は、ガラス転移温度が０〜９５℃であり、８０℃以下であることが好ましい。ガラス転移温度が０℃以上であることにより、良好な耐擦傷性と耐摩耗性が得られ、９５℃以下であることにより、良好な成型性が得られる。アクリル系共重合体（ｆ）のガラス転移温度は、前記水酸基含有モノマー、酸性官能基含有モノマーとともに共重合する他のモノマーの組成比によって決まる。
【００７１】
なお、ここで言うガラス転移温度とは、アクリル系共重合体（ｆ）の溶液を乾燥させて固形分を１００％にした樹脂について、示差走査熱量分析（ＤＳＣ）によって測定したガラス転移温度のことを示す。
【００７２】
アクリル系共重合体（ｆ）の質量平均分子量（Ｍｗ）は１００，０００〜１，０００，０００であり、２００，０００〜８００，０００であることが好ましい。
【００７３】
＜イソシアネート系硬化剤（ｇ）＞
イソシアネート系硬化剤（ｇ）は、前述の水酸基を有するアクリル系共重合体（ｆ）中の架橋性官能基である水酸基と反応し、架橋した硬化樹脂層を形成する。ハードコート層を形成するための塗料におけるアクリル系共重合体（ｆ）とイソシアネート系硬化剤（ｇ）の配合比は、水酸基を有するアクリル系共重合体（Ａ）１００質量部（固形分）に対して、イソシアネート系硬化剤（ｇ）中のイソシアネート基とアクリル系共重合体（ｆ）中の水酸基との比が、ＮＣＯ／ＯＨ＝１／２〜３／１であることが好ましい。  
【００７４】
イソシアネート系硬化剤（ｇ）は、一分子中に２個以上のイソシアネート基を有することが重要であり、例えば、芳香族イソシアネート、脂肪族イソシアネート、脂環族イソシアネート等が挙げられる。中でも、加飾シートの黄変を防止する点から、脂肪族イソシアネート系硬化剤を用いることが好ましい。イソシアネート系硬化剤（ｇ）は、１種類でもよく、２種類以上の硬化剤を併用してもよい。また、加飾シートの物性に影響を与えない範囲で、他の水酸基と反応する硬化剤を用いてもよい。
【００７５】
芳香族イソシアネートとしては、１，３−フェニレンジイソシアネート、４，４'−ジフェニルジイソシアネート、１，４−フェニレンジイソシアネート、４，４'−ジフェニルメタンジイソシアネート、２，４−トリレンジイソシアネート、２，６−トリレンジイソシアネート、４，４'−トルイジンジイソシアネート、２，４，６−トリイソシアネートトルエン、１，３，５−トリイソシアネートベンゼン、ジアニシジンジイソシアネート、４，４'−ジフェニルエーテルジイソシアネート、４，４'，４"−トリフェニルメタントリイソシアネート等が挙げられる。
【００７６】
脂肪族イソシアネートとしては、トリメチレンジイソシアネート、テトラメチレンジイソシアネート、ヘキサメチレンジイソシアネート（ＨＤＩ）、ペンタメチレンジイソシアネート、１，２−プロピレンジイソシアネート、２，３−ブチレンジイソシアネート、１，３−ブチレンジイソシアネート、ドデカメチレンジイソシアネート、２，４，４−トリメチルヘキサメチレンジイソシアネート等が挙げられる。
【００７７】
脂環族イソシアネートとしては、３−イソシアネートメチル−３，５，５−トリメチルシクロヘキシルイソシアネート（ＩＰＤＩ）、１，３−シクロペンタンジイソシアネート、１，３−シクロヘキサンジイソシアネート、１，４−シクロヘキサンジイソシアネート、メチル−２，４−シクロヘキサンジイソシアネート、メチル−２，６−シクロヘキサンジイソシアネート、４，４'−メチレンビス（シクロヘキシルイソシアネート）、１，４−ビス（イソシアネートメチル）シクロヘキサン等が挙げられる
【００７８】
これらイソシアネート系硬化剤はさらに、上記イソシアネートとトリメチロールプロパン等のポリオール化合物とのアダクト体、上記イソシアネートのビュレット体やイソシアヌレート体、更には上記イソシアネートと公知のポリエーテルポリオールやポリエステルポリオール、アクリルポリオール、ポリブタジエンポリオール、ポリイソプレンポリオール等とのアダクト体として用いることが好ましい。
【００７９】
これらイソシアネート系硬化剤（ｇ）の中でも、意匠性の観点から、低黄変型の脂肪族または脂環族のイソシアネートが好ましく、硬化被膜の被膜強度の観点からは、アダクト体が好ましい。より具体的には、ヘキサメチレンジイソシアネート（ＨＤＩ）のアダクト体、３−イソシアネートメチル−３，５，５−トリメチルシクロヘキシルイソシアネート（ＩＰＤＩ）のアダクト好ましい。また、これらの混合体も好適に用いられる。
【００８０】
また、ハードコート層形成用の塗料の保存安定性の観点から、ブロック化イソシアネート硬化剤を用いてもよい。ブロック化イソシアネート硬化剤としては、上記の非ブロック化イソシアネート硬化剤を種々のブロック化剤でブロックしたものが用いられ、ブロック化剤としては８０℃〜１２０℃程度の比較的低温で乖離するものが好ましい。また、非ブロック化イソシアネート硬化剤を用いる場合には、水酸基を有するアクリル系共重合体（ｆ）とイソシアネート系硬化剤（ｇ）とは別々にパッケージングして、使用する直前に混合して使用する方法が好適に用いられる。
【００８１】
＜ハードコート層を形成するための塗料＞
塗料は、アクリル系共重合体（ｆ）、イソシアネート系硬化剤（ｇ）の他、溶剤を含む。溶剤の種類は特に限定されず、公知のものを使用できるが、アクリル系共重合体（ｆ）やイソシアネート系硬化剤（ｇ）の溶解性の観点から、有機溶剤であることが好ましい。
有機溶媒としては、例えば、トルエン、キシレン、などの芳香族系溶媒；酢酸エチル、酢酸ブチル、セロソルブアセテートなどのエステル系溶媒；メチルエチルケトン、メチルイソブチルケトンなどのケトン系溶媒などが挙げられる。
【００８２】
溶剤の沸点は５０℃〜２００℃ のものを用いることが好ましい。沸点が５０℃よりも低いと、硬化性組成物である塗料を基材フィルムに塗布する際に溶剤が揮発しやすく、固形分が高くなって均一な膜厚で塗布することが難しくなる。沸点が２００℃よりも高いと、溶剤を乾燥し難くなる。なお、溶剤は２種以上用いてもよい。
【００８３】
(加飾シート基材層)
加飾シート基材層は、ハードコート層や後述するその他の着色層や接着剤層などを支持する役割を果たす。
加飾シート基材層は、支持体としての役割を果たすフィルムであれば、特に限定されず、公知のものを使用することができる。例えば、ポリエチレンフィルム、ポリプロピレンフィルム、ポリエステルフィルム、ポリカーボネートフィルム、ポリメチルメタクリレートフィルム、ポリアミドフィルム、ポリイミドフィルム、ポリ塩化ビニルフィルム、ポリ塩化ビニリデンフィルム、ポリビニルアルコールフィルム、ポリスチレンフィルム、ポリアクリロニトリルフィルム、アルミニウム箔、紙などが挙げられ、１種または複数種類が積層されたものを使用することができる。特に、透明性、成型性の観点から、ポリエステルフィルム、ポリカーボネートフィルム、ポリメチルメタクリレートフィルムであることが好ましい。これらのフィルムにおいても、単独で用いることも複数種類が積層されたものを用いることもでき、例えば、ポリカーボネート（ＰＣ）上にポリメチルメタクリレート（ＰＭＭＡ）が共押し出しされたＰＭＭＡ／ＰＣフィルムや、ポリカーボネートフィルムとポリエステルフィルムが接着剤でラミネートされたフィルムなどを用いることもできる。なお、ポリカーボネートフィルムは成型性が良く、ポリエステルフィルムは耐溶剤性（有機溶剤、日焼け止めクリームなどに対して）が良く、ポリメチルメタクリレートフィルムは硬度が良いという特徴があるため、使用用途によりフィルムやその組み合わせを適宜選択して使用することができる。
【００８４】
（接着剤層）
加飾シートは、後述するようにさらに接着剤層、着色層を設けることができる。接着剤層は、前述のように、ハードコート層と基材層との間に設けハードコート層と基材層とを貼り合わせるために用いる他、複数の基材層を用いる場合や、着色層を用いる場合に、種々の層を貼り合せるためにも用いられる。
例えば、接着剤層を用いて第一の基材層と第二の基材層とを貼り合わせることができる。
【００８５】
接着剤層を構成する接着剤は特に限定されず、公知のものを使用することができ、例えば熱硬化型接着剤、感圧接着剤、ホットメルト接着剤、アクリル系粘着剤、ウレタン系粘着剤、ホットメルト粘着剤などが挙げられ、これらのものを１種類又は２種類以上併用して用いることができる。
これら接着剤を構成する成分は特に限定されず、例えば、ポリエステル樹脂、ポリ（メタ）アクリレート樹脂、ポリウレタン樹脂、ポリエーテル樹脂、ポリアミド樹脂、ポリイミド樹脂、ポリエチレン樹脂、ポリスチレン樹脂、ポリプロピレン樹脂、エチレン―酢酸ビニル樹脂、ポリビニルアルコール樹脂、エポキシ樹脂、シリコーン樹脂、フェノール樹脂、スチレン−ブタジエンゴム、ニトリルゴム、天然ゴムなどが挙げられ、本発明の粘着剤層である（メタ）アクリル系樹脂（ａ）と、アジリジン系硬化剤(ｂ)を含有する組成物を用いることも可能であり、１種類又は２種類以上併用して用いることができる。
【００８６】
接着剤層を設ける方法を説明する。接着剤層は、溶剤を含む接着剤を基材層やハードコート層に直接塗工・乾燥して設ける方法や、溶剤を含まない接着剤を熱で軟化させ、基材層やハードコート（ＨＣ）に塗工・冷却し設ける方法や、溶剤を含む、もしく含まない接着剤を剥離性シート上に上記方法で塗工し、接着性シートを設けた後、接着の対象物の間に前記接着性シートを挟む方法などにより設けることができる。接着剤層を設けた後に、さらにエージング処理を施してもよい。また、接着剤層の厚さは特に限定されず、接着力が確保できる厚みを任意に設定して設けることができるが、接着力、耐久性とのバランスから、１〜２００μｍの範囲であることが好ましい。
【００８７】
前記接着剤を塗布する方法としては、公知の方法を用いることができ、具体的には、コンマコーティング、グラビアコーティング、リバースコーティング、ロールコーティング、リップコーティング、スプレーコーティングなど挙げることができる。
【００８８】
(着色層)
加飾シートはさらに着色層を設けてもよい。着色層は、加飾シートに意匠性を持たせるために積層され、ハードコート層と基材層との間、基材層のハードコート層と他方の面など、加飾成型体とした際に、最外層にならない位置であれば自由に設けることができる。また、着色とは、単一の色以外にも、絵・図柄、金属調、文字、模様など様々な装飾を含む意であり、異なる着色層を複数積層させてもよい。
【００８９】
着色層を得る方法を説明する。着色層は着色塗料を基材層に塗工し乾燥して得る方法、基材層に塗工、乾燥、エージングを行い得る方法、基材層に塗工し光照射して得る方法、基材層に印刷し乾燥して得る方法、基材層に印刷し光照射を行い得る方法、基材層に金属を蒸着して得る方法などが挙げられる。着色層の厚さは、意図した色、柄などが認識できる厚みであれば特に限定されないが、成型性の観点から５００μｍ以下であることが好ましい。
【００９０】
前記着色層を基材上に設ける方法としては、公知の方法を用いることができ、具体的には、コンマコーティング、グラビアコーティング、リバースコーティング、ロールコーティング、リップコーティング、スプレーコーティング、シルクスクリーン印刷、オフセット印刷、グラビア印刷、インクジェット印刷、蒸着など挙げることができる。
【００９１】
加飾シートは、真空成型、圧空成型、ＴＯＭ成型、射出成型、インモールド成型、プレス成型、スタンピング成型など様々な成型方法で加飾成型体を作製することができる。
【００９２】
（加飾シートの態様）
加飾シート用保護フィルムを貼り付ける対象のハードコート層を設けた加飾シートには様々な態様がある。その態様の具体例を図に基づいて説明する。図１〜８に示す図はいずれもハードコートを塗工する時に貼り付けるブロッキング防止用保護フィルムを剥がした後の図であり、加飾シート用保護フィルムはブロッキング防止用保護フィルムの上に設けられ、射出成形後に剥がされるケースもある。
図１１に、ハードコート層１０と基材層１の２層構成からなる加飾シート２０１を示す。
図１２に、ハードコート層１０と２層の第一基材層１ａ、第二基材層１ｂの積層体からなる加飾シート２０２を示す。第一の基材層１ａ、第二基材層１ｂは、例えば共押出しで設けることができる。
図１３に、ハードコート層１０と基材層１の間に接着剤層１が挟持された加飾シート２０３を示す。
図１４に、ハードコート層１０と基材層１とを有し、基材層１のハードコート層１０との非対向側に着色層３を有する加飾シート２０４を示す。
図１５に、ハードコート層１０と基材層１と着色層３とを有し、ハードコート層１０と基材層１との間に着色層１が挟持された積層体からなる加飾シート２０５を示す。
図１６に、ハードコート層１０と基材層１と接着剤層２と着色層１を有し、ハードコート層１０と基材層１との間に接着剤層２が挟持され、基材層１の接着剤層２との非対向面側に着色層３を有する加飾シート２０６を示す。
図１７に、ハードコート層１０、第一の基材層１ａ、第二の基材層１ｂ、第一の接着剤層２ａ、第二の接着剤層２ｂとからなり、第一の接着剤層２ａがハードコート層１０と第一の基材層１ａとの間に、第二の接着剤層２ａが第一の基材層１ａと第二の基材層１ｂに位置する加飾シート２０７を示す。
【００９３】
［加飾成型体］
加飾成型体とは、前記加飾シートで表面が覆われた成型体等の被加飾体であり、被覆される被加飾体の素材に特に限定はなく、公知の素材を使用することができる。
被加飾体として用いることのできる素材の例として、木材、紙、金属、プラスチック、繊維強化プラスチック、ゴム、ガラス、鉱物、粘土などあげることができ、１種類又は２種類以上組み合わせて使用することができる。
プラスチックとしては、例えば、ポリエチレン、ポリプロピレン、ポリ塩化ビニル、ポリスチレン、ポリウレタン、エポキシ樹脂、アクリロニトリル−ブタジエン−スチレン（ＡＢＳ）樹脂、アクリロニトリル−スチレン（ＡＳ）樹脂、ポリ（メタ）アクリレート、ポリカーボネート、ポリアミド、ポリイミド、ポリフェニレンエーテル、ポリフェニレンサルファイド、ポリエステル、ポリテトラフルオロエチレンなどが挙げられ、１種類又は２種類以上組み合わせて使用することができる。
繊維強化プラスチックとしては、例えば、炭素繊維強化プラスチック、ガラス繊維強化プラスチック、アラミド繊維強化プラスチック、ポリエチレン繊維強化プラスチックなどが挙げられ、１種類又は２種類以上組み合わせて使用することができる。
金属としては、例えば、熱延鋼、冷延鋼、亜鉛メッキ鋼、電気亜鉛めっき鋼、溶融亜鉛めっき鋼、合金化溶融亜鉛めっき鋼、亜鉛合金めっき鋼、銅めっき鋼、亜鉛―ニッケルめっき鋼、亜鉛―アルミめっき鋼、鉄−亜鉛メッキ鋼、アルミメッキ鋼、アルミニウム−亜鉛メッキ鋼、スズめっき鋼等、アルミ、ステンレス鋼、銅、アルミ合金、電磁鋼などが挙げられ、１種類又は２種類以上組み合わせて使用することができる。また、金属の表面に防剤層などが設けられていてもよい。
【００９４】
加飾シートと被加飾体と一体化する方法に特に限定はなく、公知の一体化方法で一体化させることができる。一体化方法として、例えば、インサート成型、インモールド成型、真空成型、圧空成型、ＴＯＭ成型、プレス成型などを用いることができる。
【００９５】
保護フィルム付加飾シートを所望の形状に予備成型した後、ハードコート層側が最外層になるように、プラスチックや繊維強化プラスチックを射出成型し、加飾成型体を得る。あるいは、プラスチック、繊維強化プラスチック、金属から成型体を得ておき、該成型体の表面に、保護フィルム付加飾シートを、もしくは加飾シート所望の形状に予備成型した予備成型体を、ハードコート層側が最外層になるように貼り付け得ることもできるが、本発明の加飾シート用保護フィルムが特に効用を発揮するのはハードコート表面に大きな圧力で異物が金型内部に押付けられるインサート成形、インモールド成形、プレス成型においてであり、異物によって生ずる凹凸を防止することが出来る。
【００９６】
塗工、乾燥、エージング、成型一体化などの各工程で生じうる外観不良を保護するために加飾シートのハードコート層上に本発明の保護フィルムを設け、得られた加飾成型体が使用される場面においては、保護フィルムは剥離する。
【実施例】
【００９７】
以下、実施例および比較例（表１）を掲げ、本発明の実施の形態をさらに詳しく説明する。尚、本発明は詳細な説明に従い、これらの実施例のみに限定されるものではない。
まず加飾シートの作成方法について述べる。加飾シートはアクリル系共重合体Ａを合成した後、イソシアネートを配合してハードコート溶液を調整した後、その溶液をポリカーボネートシート上に塗工した。
【００９８】
［加飾シートの作成］
(ハードコート用樹脂の合成)
合成例Ａ「アクリル系共重合体Ａ溶液」
冷却管、撹拌装置、温度計、窒素導入管を備えた４つ口フラスコに、メチルイソブチルケトン（ＭＩＢＫ）を１５０部仕込み、窒素雰囲気下で攪拌しながら昇温した。フラスコ内の温度が７４℃になったらこの温度を合成温度として維持し、メタクリル酸メチル３０部、メタクリル酸シクロヘキシル６１．２１部、メタクリル酸ｎ−ブチル３１．３３部、メタクリル酸０．７７部、メタクリル酸−２−ヒドロキシエチル５．７９、ファンクリルＦＡ−７１１ＭＭ（日立化成社製、メタクリル酸−ペンタメチルピペリジニル）を１部、アゾビスイソブチロニトリル０．０７部を混合したモノマー溶液を２時間掛けて滴下した。モノマー滴下終了１時間後から１時間毎に、アゾビスイソブチロニトリルを０．０２部ずつ加えて反応を続け、溶液中の未反応モノマーが１％以下になるまで反応を続けた。未反応モノマーが１％以下になったら冷却して反応を終了し、固形分約４０％のアクリル系共重合体Ａ−１溶液を得た。アクリル系共重合体Ａ−１は、ガラス転移温度：７０℃、酸価：５ｍｇＫＯＨ／ｇ、水酸基価：２５ｍｇＫＯＨ／ｇ、数平均分子量：７０，０００、質量平均分子量：３００，０００、多分散度：４．１であった。固形分は溶剤を揮発させた前後の重量変化で求めた。ガラス転移温度（Ｔｇ）は示差走査熱量分析（ＤＳＣ）装置により求めた。酸価、水酸基価はアルコール性水酸化カリウム溶液の滴定により求めた。数平均分子量（Ｍｎ）、質量平均分子量（Ｍｗ）は昭和電工社製 Ｓｈｏｄｅｘ ＧＰＣ−１０４／１０１システムを用いて測定した。得られたＭｎおよびＭｗから以下の式によって多分散度を求めた。
多分散度＝Ｍｗ／Ｍｎ
（ハードコート用塗料の作成）
アクリル系共重合体（Ａ−１）１００重量部に対し、ポリイソシアネート化合物としてデュラネート「Ｐ３０１−７５Ｅ」（旭化成ケミカルズ社製、ヘキサメチレンジイソシアネートのポリイソシアネート体）を１５重量部、レべリング剤としてＢＹＫ−３００（ビックケミージャパン(株)製）、０．８重量部加え、更にメチルイソブチルケトンで希釈して固形分３０％としハードコート用塗料（ＨＣ−１）を作成した。
【００９９】
（ハードコートの塗工）
ハードコート用塗料（ＨＣ−１）を、厚さ３００μｍ、Ａ４サイズのポリカーボネート系基材（帝人製 パンライト０．３ｔ  ２１５１）の片面に乾燥後の膜厚が２０μｍとなるように塗布し、１００℃のオーブン中で１分間乾燥して溶剤類を揮発させた。次いでブロッキング防止用フィルムとしてポリエチレンテレフタレート（ＦＴ３ＰＥ  ２５μｍ、帝人製）を８０℃で熱ラミネートした後５０℃の恒温室に４日間放置して、アクリル系共重合体とポリイソシアネート化合物との反応を進行（エージング）させ、ブロッキング防止用フィルムを剥がし加飾シートを得た。
なお、 実施例１６ではエージング後もブロッキング防止用フィルムを剥がさずにブロッキング防止用フィルムの上に加飾シート用保護フィルムを室温でロールラミネートしてサンプルに供した。
【０１００】
（加飾シート用保護フィルムの作成）
基材は複層構成の場合、表１の組合せに従い、基材１ないし基材２を接着剤または粘着剤を用いて貼り合せた。
【０１０１】
【表１】
2018070746.tif 000003
【０１０２】
実施例、比較例に使用した粘着剤Ａ〜Ｊは、以下の様に合成、配合した。
また、つづいて粘着剤の調製方法と塗工方法について説明する。
(粘着剤Ａ)
トルエン／酢酸エチル＝１／１の溶剤中で２エチルヘキシルアクリレート／ブチルアクリレート／酢酸ビニル／アクリル酸／２ヒドロキシエチルアクリレート＝５５．０／３３．５／１０．０／１．０／０．５（重量比）を共重合し、重量平均分子量（以下Ｍｗという）５５万のアクリル系共重合体溶液を得た。アクリル系共重合体の固形分１００重量部に対し、セルロースアセテートブチレート樹脂ＣＡＢ５５１−０．２を２０部配合した粘着剤Ａの主剤（固形分１００重量部）に対し、アジリジン化合物ケミタイトＰＺ−３３（日本触媒（株）製）を硬化剤として０．５重量部配合し、粘着剤Ａを得た。
【０１０３】
（粘着剤Ｂ）
粘着剤Ａと同じアクリル系共重合体の固形分１００重量部に対し、セルロースアセテートブチレート樹脂ＣＡＢ５５１−０．２を２０部配合した粘着剤Ｂ（固形分４１％）の主剤の固形分１００重量部に対し、アジリジン化合物ケミタイトＰＺ−３３を硬化剤として０．３９重量部配合した以外は粘着剤Ａと同様にして粘着剤Ｂを得た。
【０１０４】
（粘着剤Ｃ）
粘着剤Ａと同じアクリル系共重合体の固形分１００重量部に対し、セルロースアセテートブチレート樹脂ＣＡＢ５５１−０．２を１０部配合した粘着剤Ｃ（固形分４１％）の主剤の固形分１００重量部に対し、アジリジン化合物ケミタイトＰＺ−３３を硬化剤として１０重量部配合した以外は粘着剤Ａと同様にして粘着剤Ｃを得た。
【０１０５】
（粘着剤Ｄ）
粘着剤Ａと同じアクリル系共重合体の固形分１００重量部に対し、ＣＡＰ５５４―０．２（セルロースアセテートプロピオネート：イーストマンコダック社製)を２０重量部配合し、粘着剤層Ｄの主剤溶液（固形分４０％）を得た。この粘着剤Ｄの主剤の固形分１００重量部に対し、アジリジン化合物ケミタイトＰＺ−３３を硬化剤として５重量部配合した、粘着剤Ｄを得た。
【０１０６】
（粘着剤Ｅ）
粘着剤Ａと同じアクリル系共重合体の固形分１００重量部に対し、アジリジン化合物ケミタイトＰＺ−３３を硬化剤として３重量部配合した以外は粘着剤Ａと同様にして粘着剤Ｅを得た。
【０１０７】
（粘着剤Ｆ）
トルエン／酢酸エチル＝１／１の溶剤中で２エチルヘキシルアクリレート／ブチルアクリレート／２ヒドロキシエチルアクリレート＝６５．０／２０．０／１５．０（重量比）を共重合し、重量平均分子量（以下Ｍｗという）５５万のアクリル系共重合体溶液を得た。固形分１００重量部に対し、ＣＡＰ５５４―０．２（セルロースアセテートプロピオネート：イーストマンコダック社製)を５重量部配合し、粘着剤層Ｆの主剤溶液（固形分４４％）を得た。粘着剤Ｃの主剤の固形分１００重量部に対し、ポリイソシアネート化合物（タケネートＴＹ−１０、三井武田ケミカル（株）製）を１０重量部配合し、粘着剤Ｆ（固形分４５％）を得た。
【０１０８】
（粘着剤Ｇ）
トルエン／酢酸エチル＝１／１の溶剤中で２エチルヘキシルアクリレート／ブチルアクリレート／２ヒドロキシエチルアクリレート＝６５．０／２０．０／１５．０（重量比）を共重合し、重量平均分子量（以下Ｍｗという）５５万のアクリル系共重合体溶液を得た。固形分１００重量部に対し、ＣＡＰ５５４―０．２（セルロースアセテートプロピオネート：イーストマンコダック社製)を５重量部配合し、粘着剤層Ｈの主剤溶液（固形分４５％）を得た。粘着剤Ｈの主剤の固形分１００重量部に対し、ポリイソシアネート化合物（タケネートＴＹ−１０、三井武田ケミカル（株）製）を１０重量部配合し、粘着剤Ｇを得た。
【０１０９】
(粘着剤Ｈ)
ポリエーテルポリオール樹脂（アデカポリエーテルＧ３０００Ｂ、旭電化工業（株）製）とポリイソシアネート（スミジュールＮ−７５、住友バイエルウレタン（株）製）を反応させて得られた、水酸基価１３（mgＫＯＨ／g）、Ｍｗ＝１５万のポリウレタンポリオール樹脂の固形分１００重量部に、セルロースアセテートブチレート樹脂（ＣＡＢ５５１−０．２）を１０重量部配合して、固形分５７％のウレタン系粘着剤を得た。
このウレタン系粘着剤主剤（固形分１００重量部）に対し、硬化剤としてポリイソシアネート（スミジュールＮ−７５）５重量部を配合し粘着剤Ｈとした。
【０１１０】
（粘着剤Ｉ）
天然イソプレンラバー（商品名ペールクレープラバー、野村貿易（株））３８重量部に、ポリブテン樹脂（イデミツポリブテン３００Ｒ、出光石油化学（株））２３重量部、テルペン系粘着付与樹脂（ＹＳレジンＰＸ１１５０、ヤスハラケミカル（株））を２０重量部、酸化亜鉛を１９重量部配合したものに、セルロースアセテートブチレート樹脂ＣＡＢ５５１−０．０１（イーストマンコダック社製）を５重量部配合し、さらにトルエン／酢酸エチル＝８０／２０にて希釈して固形分３０％のゴム系粘着剤Ｉを得た。
【０１１１】
(粘着剤Ｊ)
粘着剤Ａにおいて、セルロースアセテートブチレート樹脂の代わりに、ニトロセルロース（ＮＣ  Ｈ−１／２秒  旭化成（株）製）を固形分の配合量が同一となるよう添加した以外は、同様にして粘着剤Ｊを得た。
【０１１２】
粘着剤Ａ〜Ｊを剥離シリコーン処理したＰＥＴフィルムセパレーター５０μｍ(ＳＰ-ＰＥＴ０１−５０ＢＵ：三井化学東セロ製)に塗工量が乾燥膜厚で２５ｇ／ｍ2になるよう塗工し、９０℃で２分乾燥させ、表１に示した組合せによる基材と室温でロールラミネートした。
【０１１３】
（加飾シート用保護フィルム基材）
基材には以下のものを用いた。
ポリエチレンテレフタレート  ：ＦＴ３ＰＥ  ２５μｍ      （易成型ＰＥＴ、帝人製）
ＦＴ５０  ５０μｍ（易成型ＰＥＴ、帝人製）
ポリブチレンテレフタレート：ＢＳ−５０  ２５μｍ  （オージーフィルム製）
ポリメチルペンテン：Ｘ−４４ｂ  ５０μｍ  （ＴＰＸ単層フィルム、三井化学東セロ製）、ＣＲ１０１２  １５０μｍ（ＴＰＸ３層フィルム、三井化学東セロ製）      
ウレタン：ＤＵＳ６０５ＣＥＲ  １００μｍ（ＴＰＵ無黄変ウレタンフィルム、シーダム製）       
ポリプロピレン：ＲＸＣ−２２  １００μｍ  （レトルト用無延伸ポリプロピレンフィルム、 三井化学東セロ製）       
【０１１４】
（市販自己粘着フィルム）
比較例７、８には加飾シート用保護フィルムとして市販のＰＰ系自己粘着フィルムを使用し、以下の共押出無延伸ポリプロピレンフィルムを用いた。
ＭＨ−１４（林一二(株)製）
ＦＳＡ０１０Ｍ（フタムラ化学(株)製）
【０１１５】
（保護フィルムの貼り合せ）
表１の組合せによって作成した加飾シート用保護フィルムを、ブロッキング防止用保護フィルムを剥がしてハードコート層上にまたは実施例１６においてはブロッキング防止用保護フィルム上に、それぞれ室温で大成ラミネーターを使用して０．２ＭＰａの圧力でロールラミネートした。
実施例１１〜１３の貼り合わせに用いた接着剤は東洋モートン製ＴＭ−Ｋ７６であり、この主剤と硬化剤ＣＡＴ−ＲＴ８５を１００：７の比率で混合し、接着剤を固形分３０％に調製した。基材１と基材２の貼り合せ面にそれぞれ、春日電気(株)製枚葉式コロナ処理機を用い、テーブルスピード３ｍ／ｍｉｎ、０．２５ＫＷの出力でコロナ処理を行い、和光純薬工業(株)製濡れ指数標準液Ｎｏ．３５を綿棒に浸し、コロナ処理した基材表面に標準液を綿棒で塗って弾きがないことを確認した。表１に従って基材２上に接着剤または粘着剤aを、バーコーターを用いて５μｍ塗工し、８０℃で１分間乾燥した後、基材１をラミネートし、５０℃のオーブンで４日間エージングした。
単層構成の基材を用いる場合はフィルムに春日電気(株)製枚葉式コロナ処理機を用い、テーブルスピード３ｍ／ｍｉｎ、０．２５ＫＷの出力でコロナ処理を行い、和光純薬工業(株)製濡れ指数標準液Ｎｏ．３５を綿棒に浸し、コロナ処理した基材表面に標準液を綿棒で塗って弾きがないことを確認し、基材とした。
実施例１４と実施例１５は基材間の接着に粘着剤Ａを用い、トリミング後に基材１を剥離し、射出成形後に基材２を被成型体より剥離した。
実施例１６はハードコート上に設けられたブロッキング防止フィルムを剥がさず、その上に加飾シート用保護フィルムをラミネートしたものを用い、射出成型後まで剥がさず貼り付けたままにし、射出成形後被成型体より剥離した。  
【０１１６】
［加飾シート用保護フィルムの評価］
得られた加飾シート用保護フィルムについて、以下の方法で評価を行った。結果を表１に示す。
【０１１７】
（粘着力の測定方法）
加飾シート用保護フィルムを、加飾シートのハードコート上に試料の幅２５ｍｍ、２３℃５０％雰囲気にて貼着し、ＪＩＳ０２３７に準じて２Ｋｇロール圧着し２０分後に、小型卓上試験機Ｅｚｔｅｓｔ（島津製作所製）の引張モードで粘着力（９０度ピール、引張り速度０．３ｍ／分）を測定した。
【０１１８】
（印刷時耐熱性）
加飾シート用保護フィルムを、加飾シートのハードコート上に試料の幅２５ｍｍ、２３℃５０％雰囲気にて貼着し、ＪＩＳ０２３７に準じて２Ｋｇロール圧着し２０分後に保護フィルム付加飾シートを８０℃のオーブンに入れ、３０分放置し、外観を観察した。
○：発泡無し。
△：若干発泡が見られる。
×：全面に発泡が見られる。
【０１１９】
≪耐熱性、成型性の評価≫
真空成形機は布施真空（株）製ＮＧＦ−０４０４−Ｔ両面真空成形機を用いた。
保護フィルム付加飾シートを、上下２室のチャンバーボックスに分かれた真空成型機の真ん中に、ハードコート層が上に向くようにセットした。下チャンバーボックスには成型金型をセットし、成型金型は、８０ｍｍ角の大きさで、立ち上がり１０ｍｍ、コーナー部がＲ=３ｍｍのトレー状である深絞り成型用の金型を用いた。次に真空ポンプでチャンバーボックス内を真空状態にし、チャンバー上部の加熱ヒーターを点灯し、加飾シートの表面温度が１６０℃になるまで加熱を続け、加飾シートが熱軟化し、垂れ下がり状態になった時に、下チャンバーボックスの金型を上昇させて、金型を加飾シートが覆った状態にする。
次に、上チャンバーボックスを大気開放状態にする。加飾シートは気圧差により、金型に密着する。上チャンバーボックスに圧縮空気を送入することにより、加飾シートはさらに大きな力で金型に密着させられる。下チャンバーボックスを大気圧状態に戻し、上チャンバーボックスを上昇させ、冷却してから、金型から予備成型物を取り出す。得られた加飾シート用保護フィルムについて、その外観（耐熱性・成型性）を下記の基準で評価した。
（耐熱性）
○：発泡無し。
△：若干発泡が見られる。
×：全面に発泡が見られ射出成型の際に跡が残る。
（成形性）
◎：皺や破れが全く無い。
○：皺や破れが無いが、一部に浮きがみられる。
△：全体の１０％に皺や破れが見られる。
×：全体の５０％以上に皺や破れが見られる。
【０１２０】
(射出成型)
保護フィルム付加飾シートの保護フィルム上に、トリミングによって生じたバリを想定して白の油性マーカー（ぺんてる製ホワイトＸ１００Ｗ−ＭＤ）を用い５ｍｍ四方で厚さ３〜６μmとなるように印を付けた。厚みはデジタル膜厚計（ニコン製デジマイクロ）を用いて測定し確認した。
金型にセットし、テクノポリマー株式会社製のＡＢＳ／ＰＣアロイ樹脂「エクセロイＣＫ５０（商品名）」を用い、温度１００℃で４時間かけて予備乾燥した後、三菱重工プラスチックテクノロジー株式会社製の１００トン射出成形機Ｓ−２０００i  １００Ａを使用して、シリンダー温度３００℃、金型温度８０℃、射出速度２５０ｍｍ／ｓｅｃ、及び保持圧５５ＭＰａの条件で、熱可塑性樹脂製の基体を射出成型した。金型は真空成形で賦型に使用した金型に合わせた金型を作成し用いた。
【０１２１】
（射出成型時の耐熱性・保護フィルム剥離性・打痕・平滑性・フローの評価）
射出成形後の耐熱性と保護フィルムの剥離性は、射出成型後成型体を取り出し、保護フィルムの剥離性を以下の様に評価した。
成形前／成形後剥離力比＝[０．３ｍ／分の射出成形後剥離力]／[０．３ｍ／分の初期剥離力]が以下の範囲になるかどうかで評価した。剥離力は成形体上で加飾シート用保護フィルムを２５ｍｍ幅に切り取り、小型卓上試験機Ｅｚｔｅｓｔ（島津製作所製）の引張モードで粘着力（９０度ピール、引張り速度０．３ｍ／分）を測定した。
（射出成形時耐熱性）
○：発泡無し。
△：若干発泡が見られる。
×：全面に発泡が見られ、ハードコート表面に跡が残る。
（射出成形後剥離性）
○：１〜３倍
△：３〜５倍
×：５倍以上
また、成型体から保護フィルムを剥がす前の外観から耐熱性を評価した。
打痕跡は、保護フィルムを剥がし成型体の表面に白の油性マーカーで印を付けた部分に凹凸を生じているかで評価した。
（打痕）
◎：凹凸が全くない。
○：わずかな凹凸がある。
△：やや凹凸が目立つ。
×：はっきりと窪んで凹凸になっている。
平滑性は保護フィルムを剥がした後の平滑性を評価した。
（平滑性）
〇：平滑で光沢がある。
△：ややマットになっている。
×：フィルムの変形や皺などの後がある。
フローとは、フィルムの変形・融解や粘着剤の横からのはみ出しにより金型にフィルムまたは粘着剤が付着して金型を汚すことを指し、成型体を金型から外す時、以下の基準で評価した。
（フロー）
〇：金型にフィルムや粘着剤が付着していない。
△：金型にフィルムや粘着剤が少量付着している。
×：金型にフィルムや粘着剤が付着している。
【０１２２】
本実施例１〜１０により単層のフィルムによる保護フィルム、及び実施例１１〜１５に複層のフィルムによる保護フィルムにより耐熱性、成型性に優れた保護フィルムが得られ、かつ加飾シートのハードコート層の外観に優れた加飾シートを得ることが出来た。また、実施例１４及び１５はトリミング後、射出成型前に基材１を剥がし、基材２を貼ったまま射出成型を行ったところ、打痕や傷を生じず良好なハードコート面が得られた。実施例１６においては加飾シート上のブロッキング防止用のフィルムに加飾シート用保護フィルムを貼り付けたが、ハードコート層に貼り付けるのと同様に打痕や傷のない良好なハードコート面が得られた。
【０１２３】
比較例でアジリジン系硬化剤を添加しないものは印刷、成型の段階で発泡が見られた。また、市販のポリプロピレンフィルムによる自己粘着フィルムは成形時の耐熱性が不足しており発泡したり、自己粘着フィルム自体が収縮し加飾シートから剥がれたりした。
【符号の説明】
【０１２４】
１０１〜１０３：加飾シート用保護フィルム
１１：基材層
１１ａ：第一の基材層
１１ｂ：第二の基材層
１２：粘着剤層
１２ａ：第一の粘着剤層
１２ｂ：第二の粘着剤層
１３：接着剤層
【０１２５】
２０１〜２０７：加飾シート
１０：ハードコート層
１：基材層
１ａ：第一の基材層
１ｂ：第二の基材層
２：接着剤層
２ａ：第一の接着剤層
２ｂ：第二の接着剤層
３：着色層
【図１】
2018070746.tif 000004
【図２】
2018070746.tif 000005
【図３】
2018070746.tif 000006
【図４】
2018070746.tif 000007
【図１１】
2018070746.tif 000008
【図１２】
2018070746.tif 000009
【図１３】
2018070746.tif 000010
【図１４】
2018070746.tif 000011
【図１５】
2018070746.tif 000012
【図１６】
2018070746.tif 000013
【図１７】
2018070746.tif 000014
【手続補正書】
【提出日】平成28年11月24日(2016.11.24)
【手続補正１】
【補正対象書類名】図面
【補正対象項目名】全図
【補正方法】変更
【補正の内容】
【図１】
2018070746.tif 000015
【図２】
2018070746.tif 000016
【図３】
2018070746.tif 000017
【図４】
2018070746.tif 000018
【図５】
2018070746.tif 000019
【図６】
2018070746.tif 000020
【図７】
2018070746.tif 000021
【図８】
2018070746.tif 000022
【図９】
2018070746.tif 000023
【図１０】
2018070746.tif 000024
【図１１】
2018070746.tif 000025
【手続補正２】
【補正対象書類名】明細書
【補正対象項目名】００２３
【補正方法】変更
【補正の内容】
【００２３】
【図１】本発明の加飾シート用保護フィルムの構成例を示す模式的断面図。
【図２】本発明の加飾シート用保護フィルムの構成例を示す模式的断面図。
【図３】本発明の加飾シート用保護フィルムの構成例を示す模式的断面図。
【図４】本発明の加飾シート用保護フィルムの構成例を示す模式的断面図。
【図５】本発明の加飾シートの構成例を示す模式的断面図。
【図６】本発明の加飾シートの構成例を示す模式的断面図。
【図７】本発明の加飾シートの構成例を示す模式的断面図。
【図８】本発明の加飾シートの構成例を示す模式的断面図。
【図９】本発明の加飾シートの構成例を示す模式的断面図。
【図１０】本発明の加飾シートの構成例を示す模式的断面図。
【図１１】本発明の加飾シートの構成例を示す模式的断面図。
【手続補正３】
【補正対象書類名】明細書
【補正対象項目名】００９２
【補正方法】変更
【補正の内容】
【００９２】
（加飾シートの態様）
加飾シート用保護フィルムを貼り付ける対象のハードコート層を設けた加飾シートには様々な態様がある。その態様の具体例を図に基づいて説明する。図５〜１１に示す図はいずれもハードコートを塗工する時に貼り付けるブロッキング防止用保護フィルムを剥がした後の図であり、加飾シート用保護フィルムはブロッキング防止用保護フィルムの上に設けられ、射出成形後に剥がされるケースもある。
図５に、ハードコート層１０と基材層１の２層構成からなる加飾シート２０１を示す。
図６に、ハードコート層１０と２層の第一基材層１ａ、第二基材層１ｂの積層体からなる加飾シート２０２を示す。第一の基材層１ａ、第二基材層１ｂは、例えば共押出しで設けることができる。
図７に、ハードコート層１０と基材層１の間に接着剤層２が挟持された加飾シート２０３を示す。
図８に、ハードコート層１０と基材層１とを有し、基材層１のハードコート層１０との対向面側に着色層３を有する加飾シート２０４を示す。
図９に、ハードコート層１０と基材層１と着色層３とを有し、ハードコート層１０と基材層１との間に着色層３が挟持された積層体からなる加飾シート２０５を示す。
図１０に、ハードコート層１０と基材層１と接着剤層２と着色層３を有し、ハードコート層１０と基材層１との間に接着剤層２が挟持され、基材層１の接着剤層２との対向面側に着色層３を有する加飾シート２０６を示す。
図１１に、ハードコート層１０、第一の基材層１ａ、第二の基材層１ｂ、第一の接着剤層２ａ、第二の接着剤層２ｂとからなり、第一の接着剤層２ａがハードコート層１０と第一の基材層１ａとの間に、第二の接着剤層２ｂが第一の基材層１ａと第二の基材層１ｂとの間に位置する加飾シート２０７を示す。